(57)【要約】【課題】Ｓｉ化合物や単体Ｓｉを負極活物質として有し、高容量かつ耐久性に優れた固体電池用負極材料および固体電池を提供すること。【解決手段】負極活物質と、固体電解質と、有する固体電池用負極材料であって、前記負極活物質は、Ｓｉ化合物および／または単体Ｓｉを含み、体積基準による累積粒度分布における５０％粒径をＤ５０としたときに、負極活物質のＤ５０は、固体電解質のＤ５０よりも小さく、固体電解質の粒子間に負極活物質の粒子群が介在している、固体電池用負極材料である。また、この固体電池用負極材料により構成される負極層を有し、負極層の空隙率が正極層の空隙率よりも低い固体電池である。【選択図】図３
2020198254.tif 000002
【特許請求の範囲】
【請求項１】
負極活物質と、固体電解質と、有する固体電池用負極材料であって、
前記負極活物質は、Ｓｉ化合物および／または単体Ｓｉを含み、
体積基準による累積粒度分布における５０％粒径をＤ５０としたときに、前記負極活物質のＤ５０は、前記固体電解質のＤ５０よりも小さく、
前記固体電解質の粒子間に前記負極活物質の粒子群が介在している、固体電池用負極材料。
【請求項２】
前記固体電解質の粒子は、その表面が前記負極活物質の粒子群により被覆されている、請求項１に記載の固体電池用負極材料。
【請求項３】
前記負極活物質のＤ５０は、３μｍ未満であり、
前記固体電解質のＤ５０は、０．６〜１０μｍである、請求項１または２に記載の固体電池用負極材料。
【請求項４】
体積基準による累積粒度分布における９０％粒径をＤ９０とし、体積基準による累積粒度分布における１０％粒径をＤ１０としたときに、前記負極活物質のＤ９０よりも前記固体電解質のＤ１０が大きい、請求１〜３いずれかに記載の固体電池用負極材料。
【請求項５】
前記固体電解質は、硫化物系固体電解質である、請求項１〜４いずれかに記載の固体電池用負極材料。
【請求項６】
正極層と、負極層と、これら正極層と負極層の間に配置される固体電解質層と、を有する固体電池であって、
前記負極層は、請求項１〜５いずれかに記載の固体電池用負極材料により構成され、
前記負極層の空隙率は、前記正極層の空隙率よりも高い、固体電池。
【発明の詳細な説明】
【技術分野】
【０００１】
本発明は、固体電池用負極材料および固体電池に関する。
【背景技術】
【０００２】
近年、自動車、パソコン、携帯電話等の大小さまざまな電気・電子機器の普及により、高容量、高出力の電池の需要が急速に拡大している。各種電池の中でも高いエネルギー密度・出力を示す電池への需要が高く、さらなる高性能な電池の開発が期待されている。中でも固体電池は、電解質が不燃性であるために安全性が向上する点や、より高いエネルギー密度を有する点において優れており、注目を集めている。
【０００３】
一般に二次電池において、Ｓｉ系の負極活物質は、高容量な電池特性を示すことから注目を集める負極材料として知られている（例えば、特許文献１参照）。
【先行技術文献】
【特許文献】
【０００４】
【特許文献１】特開２０１４−３５９８７号公報
【発明の概要】
【発明が解決しようとする課題】
【０００５】
しかしながら、Ｓｉ系の負極活物質はＬｉの挿入脱離による体積の膨張収縮変化が大きく、物理的な界面剥離が発生するために劣化が起こりやすい。特に固体電池において、この大きな膨張収縮は、電極と固体電解質の界面の接触性を低下させ、出力や耐久性を著しく低下させる。
【０００６】
本発明は上記に鑑みてなされたものであり、その目的は、Ｓｉ化合物や単体Ｓｉを負極活物質として有し、高容量かつ耐久性に優れた固体電池用負極材料および固体電池を提供することにある。
【課題を解決するための手段】
【０００７】
（１）  本発明は、負極活物質と、固体電解質と、有する固体電池用負極材料であって、前記負極活物質は、Ｓｉ化合物および／または単体Ｓｉを含み、体積基準による累積粒度分布における５０％粒径をＤ５０としたときに、前記負極活物質のＤ５０は、前記固体電解質のＤ５０よりも小さく、前記固体電解質の粒子間に前記負極活物質の粒子群が介在している、固体電池用負極材料を提供する。
【０００８】
本発明によれば、負極活物質として、固体電解質よりも粒径の小さいＳｉ化合物および／または単体Ｓｉを用い、固体電解質の粒子間に負極活物質の粒子群を介在させることで、Ｓｉ化合物や単体Ｓｉの膨張収縮による負極材料の劣化への影響が小さくなり、負極材料の耐久性が向上するとともに、高容量の電池の作製が可能になる。
【０００９】
（２）  （１）の固体電池用負極材料において、前記固体電解質の粒子は、その表面が前記負極活物質の粒子群により被覆されていてもよい。
【００１０】
（３）  （１）または（２）の固体電池用負極材料において、前記負極活物質のＤ５０は、３μｍ未満であり、前記固体電解質のＤ５０は、０．６〜１０μｍであってもよい。
【００１１】
（４）  （１）〜（３）いずれかの固体電池用負極材料において、体積基準による累積粒度分布における９０％粒径をＤ９０とし、体積基準による累積粒度分布における１０％粒径をＤ１０としたときに、前記負極活物質のＤ９０よりも前記固体電解質のＤ１０が大きいことが好ましい。
【００１２】
（５）  （１）〜（４）いずれかの固体電池用負極材料において、前記固体電解質は、硫化物系固体電解質であってもよい。
【００１３】
（６）  正極層と、負極層と、これら正極層と負極層の間に配置される固体電解質層と、を有する固体電池であって、前記負極層は、（１）〜（５）いずれかに記載の固体電池用負極材料により構成され、前記負極層の空隙率は、前記正極層の空隙率よりも高い、固体電池を提供する。
【発明の効果】
【００１４】
本発明によれば、Ｓｉ化合物や単体Ｓｉを負極活物質として有し、高容量かつ耐久性に優れた固体電池用負極材料を提供できる。
【図面の簡単な説明】
【００１５】
【図１】本発明の一実施形態に係る固体電池の構成を示す図である。
【図２】本発明の一実施形態に係る固体電池用負極材料の構成を表す模式図である。
【図３】本発明の一実施形態に係る固体電池用負極材料の構成を表す模式図である。
【図４】本発明の一実施形態に係る固体電池の構成を表す断面図である。
【図５】本発明の実施例１に係る固体電池における固体電池用固体電解質の粒子表面が負極材料に被覆された表面のＳＥＭ像である。
【図６】本発明の実施例１に係る固体電池における負極層の断面のＳＥＭ像である。
【発明を実施するための形態】
【００１６】
以下、本発明の一実施形態に係る固体電池用負極材料および固体電池について、図面を参照しながら詳細に説明する。
【００１７】
（固体電池）
図１は、本発明の電極材料を用いた固体電池１０の例を示す図である。固体電池１０は、例えば層状に構成され、正極層１１と、負極層１３と、これらの電極層の間に介在する固体電解質層１５とを有しており、さらに正極の集電を行う正極集電体１２と、負極の集電を行う負極集電体１４を備えている。これらの層は、例えば図１に示すように、負極集電体１４、負極層１３、固体電解質層１５、正極層１１、正極集電体１２の順に積層されて構成される。
【００１８】
（正極層１１）
正極層１１は、少なくとも正極活物質を含有する層である。正極活物質としては、電荷移動媒体を放出および吸蔵することができる材料を適宜選択して用いればよい。電荷移動媒体伝導性を向上させる観点から、任意に固体電解質を含んでいてもよい。また、導電性を向上させるために任意に導電助材を含んでいてもよい。さらに、可撓性を発現させる等の観点から、任意にバインダーを含んでいてもよい。固体電解質、導電助材およびバインダーについては、一般に固体電池に使用されるものを用いることができる。
【００１９】
正極活物質は、一般的な固体電池の正極活物質層に用いられるものと同様とすることができ、特に限定されない。例えば、リチウムイオン電池であれば、リチウムを含有する層状活物質、スピネル型活物質、オリビン型活物質等を挙げることができる。正極活物質の具体例としては、コバルト酸リチウム（ＬｉＣｏＯ２）、ニッケル酸リチウム（ＬｉＮｉＯ２）、ＬｉＮｉｐＭｎｑＣｏｒＯ２（ｐ＋ｑ＋ｒ＝１）、ＬｉＮｉｐＡｌｑＣｏｒＯ２（ｐ＋ｑ＋ｒ＝１）、マンガン酸リチウム（ＬｉＭｎ２Ｏ４）、Ｌｉ１＋ｘＭｎ２−ｘ−ｙＭｙＯ４（ｘ＋ｙ＝２、Ｍ＝Ａｌ、Ｍｇ、Ｃｏ、Ｆｅ、Ｎｉ、およびＺｎから選ばれる少なくとも１種）で表される異種元素置換Ｌｉ−Ｍｎスピネル、チタン酸リチウム（ＬｉおよびＴｉを含む酸化物）、リン酸金属リチウム（ＬｉＭＰＯ４、Ｍ＝Ｆｅ、Ｍｎ、Ｃｏ、およびＮｉから選ばれる少なくとも１種）等が挙げられる。
【００２０】
（正極集電体１２）
正極集電体１２は、正極層１１の集電を行う機能を有するものであれば、特に限定されず、例えばアルミニウム、アルミニウム合金、ステンレス、ニッケル、鉄およびチタン等を挙げることができ、中でもアルミニウム、アルミニウム合金およびステンレスが好ましい。また、正極集電体１２の形状としては、例えば、箔状、板状、メッシュ状等を挙げることができる。
【００２１】
（負極層１３）
負極層１３は、本実施形態に係る固体電池用負極材料を層状に配置したものである。即ち、負極層１３は、負極活物質と、固体電解質と、を含有する。また、導電性を向上させるために任意に導電助材を含んでいてもよい。さらに、可撓性を発現させる等の観点から、任意にバインダーを含んでいてもよい。固体電解質、導電助材およびバインダーについては、一般に固体電池に使用されるものを用いることができる。
【００２２】
図２は、本発明の一実施形態に係る固体電池用負極材料２１の構成を表す概略図である。本実施形態に係る固体電池用負極材料２１は、少なくとも１種のＳｉ化合物および／または単体Ｓｉからなる負極活物質２と、固体電解質１と、を含有している。負極活物質２の粒径Ｄ５０は、固体電解質１のＤ５０よりも小さい。具体的には、負極活物質の粒径Ｄ５０は、３μｍ未満であることが好ましい。固体電解質１の粒径Ｄ５０は、０．６〜１０μｍであることが好ましい。これらの粒径については後段で詳述する。
【００２３】
固体電池用負極材料２１中では、固体電解質１の粒子同士の間に負極活物質２の粒子群が介在している。また、負極活物質２の粒子群の周囲には、空隙が存在する。ここで、負極活物質２の粒子は、固体電解質１の粒子に必ずしも化学的に吸着している必要はなく、物理的な接触があれば十分導電可能である。
【００２４】
負極活物質２としては、Ｓｉ化合物および／または単体Ｓｉが用いられる。これらＳｉ化合物や単体Ｓｉの電気容量は非常に大きいことが知られており、例えばリチウムイオン二次電池において、単体Ｓｉの電気容量は、グラファイトの電気容量よりも１０倍以上大きな値を示す。また、Ｓｉ化合物や単体Ｓｉは、電荷移動媒体の脱離挿入の際の体積膨張縮小が大きく、例えば単体Ｓｉへのリチウムイオン脱離挿入にあたり、その膨張率は約３００％にもなる。負極活物質として３μｍ未満、より好ましくはナノオーダーサイズのＳｉ化合物や単体Ｓｉを用い、さらにその周囲に空隙を確保することで、高容量の電池の作製が可能になるとともに、Ｓｉ化合物や単体Ｓｉの膨張収縮による負極材料の劣化への影響が小さくなり、負極材料の耐久性が向上する。
【００２５】
図３は、固体電解質１の粒子を負極活物質２の粒子群が被覆している固体電池用負極材料２１ａの構成を表す概略図である。固体電池用負極材料２１ａは、上述の固体電池用負極材料２１の好ましい態様であり、固体電解質１の粒子の表面を負極活物質２の粒子群が被覆する構成である。これにより、負極活物質２の粒子と固体電解質１の粒子との接触性が向上し、導電性が向上する。被覆手段は特に限定されず、例えばボールミル等によって粉末を圧縮混合することで行ってもよい。
【００２６】
ここで、負極活物質２の粒径と固体電解質１の粒径について説明する。
負極活物質２の好ましい粒径と、固体電解質１の好ましい粒径とを規定することで、上述の一連の作用がより効果的に作用する。活物質として機能しつつ、体積膨張収縮が負極材料の劣化を引き起こさないために、負極活物質２の粒径Ｄ５０は、５０ｎｍ〜３μｍであることがさらに好ましい。また、負極活物質２の粒子と固体電解質１の粒子の接触性を向上させるため、負極活物質２の粒子の粒径Ｄ５０に応じて、固体電解質１の粒子の粒径Ｄ５０は、上述したように０．６〜１０μｍの範囲内であることが好ましい。
【００２７】
さらには、負極活物質２のＤ９０は固体電解質１のＤ１０よりも小さいことが好ましい。例えば、固体電解質１のＤ１０が１μｍであれば、負極活物質２のＤ９０は１μｍよりも小さいことが好ましい。これにより、固体電解質１の表面を負極活物質２が被覆し、固体電解質１の粒子間に負極活物質２の粒子群が確実に介在するようになる。
【００２８】
ここで、Ｄ５０は、体積基準による累積粒度分布における５０％粒径を意味し、Ｄ１０は、体積基準による累積粒度分布における１０％粒径を意味し、Ｄ９０は、体積基準による累積粒度分布における９０％粒径を意味する。Ｄ５０は、例えばレーザー回折式粒径分布測定装置を用いて、湿式条件で測定される体積基準の累積粒度分布において、小径側からの累積５０％に対応する粒径として求められる。同様に、Ｄ１０は、例えばレーザー回折式粒径分布測定装置を用いて、湿式条件で測定される体積基準の累積粒度分布において、小径側からの累積１０％に対応する粒径として求められる。Ｄ９０は、例えばレーザー回折式粒径分布測定装置を用いて、湿式条件で測定される体積基準の累積粒度分布において、小径側からの累積９０％に対応する粒径として求められる。
【００２９】
なお、負極層１３の空隙率は、正極層１１の空隙率よりも高いことが好ましい。また、負極層１３の空隙率は、正極層１１の空隙率および固体電解質層１５の空隙率よりも高いことがさらに好ましい。これらの空隙率の関係は、充電前後においても変わらない。即ち、Ｓｉ化合物や単体Ｓｉを負極活物質として用いた負極層１３は、正極層１１や固体電解質層１５と比べて大きく膨張するが、充電後であっても、負極層１３の空隙率は、正極層１１の空隙率および固体電解質層１５の空隙率よりも高いことが好ましい。これにより、負極層１３を構成する固体電池用負極材料の周囲に空隙が確実に存在するため、Ｓｉ化合物や単体Ｓｉが体積膨張するための空間が確保される。そのため、膨張収縮による固体電池の劣化への悪影響が緩和され、固体電池の耐久性が向上する。
【００３０】
ここで、図４は、負極層１３の空隙率が正極層１１の空隙率よりも高い固体電池１０ｂの構成を概略的に示す図である。固体電池１０ｂは、後述する製法により、Ｓｉ化合物や単体Ｓｉを含む負極層１３の空隙率が高くなるようにプレスして作製される。これにより、電荷移動媒体の挿入脱離に伴う体積膨張を吸収する空間を確保でき、電池の耐久性が向上する。
【００３１】
（負極集電体１４）
負極集電体１４は、負極層１３の集電を行う機能を有するものであれば特に限定されない。負極集電体１４の材料としては、例えばニッケル、銅、およびステンレス等を挙げることができる。また、負極集電体１４の形状としては、例えば、箔状、板状、メッシュ状等を挙げることができる。
【００３２】
（固体電解質層１５）
固体電解質層１５は、正極層１１および負極層１３の間に積層される層であり、少なくとも固体電解質材料を含有する層である。固体電解質層１５に含まれる固体電解質材料を介して、正極活物質および負極活物質の間で電荷移動媒体伝導を行うことができる。
【００３３】
固体電解質層１５に用いる固体電解質材料としては、電荷移動媒体伝導性を有するものであれば特に限定されるものではないが、例えば、硫化物固体電解質材料、酸化物固体電解質材料、窒化物固体電解質材料、ハロゲン化物固体電解質材料等を挙げることができ、中でも、硫化物固体電解質材料が好ましい。酸化物固体電解質材料に比べて、電荷移動媒体伝導性が高いからである。
【００３４】
硫化物固体電解質材料としては、例えばリチウムイオン電池であれば、Ｌｉ２Ｓ−Ｐ２Ｓ５、Ｌｉ２Ｓ−Ｐ２Ｓ５−ＬｉＩ等が挙げられる。なお、上記「Ｌｉ２Ｓ−Ｐ２Ｓ５」の記載は、Ｌｉ２ＳおよびＰ２Ｓ５を含む原料組成物を用いてなる硫化物固体電解質材料を意味し、他の記載についても同様である。
【００３５】
一方、酸化物固体電解質材料としては、例えばリチウムイオン電池であれば、ＮＡＳＩＣＯＮ型酸化物、ガーネット型酸化物、ペロブスカイト型酸化物等を挙げることができる。ＮＡＳＩＣＯＮ型酸化物としては、例えば、Ｌｉ、Ａｌ、Ｔｉ、ＰおよびＯを含有する酸化物（例えばＬｉ１．５Ａｌ０．５Ｔｉ１．５（ＰＯ４）３）を挙げることができる。ガーネット型酸化物としては、例えば、Ｌｉ、Ｌａ、ＺｒおよびＯを含有する酸化物（例えばＬｉ７Ｌａ３Ｚｒ２Ｏ１２）を挙げることができる。ペロブスカイト型酸化物としては、例えば、Ｌｉ、Ｌａ、ＴｉおよびＯを含有する酸化物（例えばＬｉＬａＴｉＯ３）を挙げることができる。
【００３６】
また、固体電解質層１５に用いる固体電解質材料は、上述の負極層１３を構成する固体電池用負極材料中の固体電解質１と同一のものを用いるのが好ましい。ただし、これに限定されず、固体電解質層１５に用いる固体電解質材料と、負極層１３を構成する固体電池用負極材料中の固体電解質１とを、互いに異なるものとしてもよい。
【００３７】
（固体電池の製造方法）
本実施形態に係る固体電池は、上述の正極（正極層１１および正極集電体１２）と、固体電解質層１５と、負極（負極層１３および負極集電体１４）と、を図１に示すような順序となるように積層することで製造される。なお、正極、固体電解質層および負極を積層した後は、任意にプレスして一体化してもよい。さらに、この構成を単位電池として複数積層することで一体とし、高出力の電池を形成することができる。
【００３８】
なお、本発明は上記実施形態に限定されるものではなく、本発明の目的を達成できる範囲での変形、改良は本発明に含まれる。
【実施例】
【００３９】
以下、実施例を用いて本発明について詳細に説明する。ただし、本発明はこれら実施例に限定されない。
【００４０】
＜実施例１＞
硫化物固体電解質の粉末（Ｄ１０＝１．２μｍ、Ｄ５０＝３．３μｍ、Ｄ９０＝９．０μｍ）に、単体Ｓｉ（純Ｓｉ）の粉末を、ボールミルにより混合することで、硫化物固体電解質粒子の表面が単体Ｓｉ（純Ｓｉ）粒子で被覆された固体電池用負極材料を作製した。単体Ｓｉ（純Ｓｉ）は、粒径Ｄ５０が５０ｎｍのものを用いた。硫化物固体電解質粒子の表面が単体Ｓｉ粒子で被覆された固体電池用負極材料に、導電助材であるアセチレンブラックを添加しボールミル処理をさらに行った。硫化物固体電解質、Ｓｉ、アセチレンブラックの配合比率は５０質量％、４０質量％、１０質量％とした。混合条件としては、１００ｒｐｍで合計２時間の処理を行った。これにより、固体電池用負極合材を作製した。
【００４１】
ＮＣＭ三元系正極活物質（Ｄ５０＝３．４μｍ）の割合が７５質量％、硫化物系固体電解質（Ｄ５０＝３．３μｍ）の割合が２２質量％、導電助材であるアセチレンブラックの割合が３質量％となるように秤量し、ボールミル容器内に投入して混合した。混合条件としては、１００ｒｐｍで２時間とした。これにより、固体電池用正極電極を含む正極合材を作製した。
【００４２】
次いで、正極合材の作製に用いた硫化物系固体電解質（Ｄ５０＝３．３μｍ）を用いて、内径１０ｍｍのジルコニア管内に固体電解質を５０ｍｇ投入し、金型を用いて１．５ｔｏｎ／ｃｍ２の加圧成型を行った。これにより、固体電解質から成る固体電解質層を形成した。
【００４３】
次いで、上述の正極合材を２０．０ｍｇ秤量し、これを内径１０ｍｍのジルコニア管内に投入して金型で１０ｔｏｎ／ｃｍ２の加圧成型を行った。次いで、１０ｍｍの円形に打ち抜いた厚さ２０μｍのアルミニウム箔を、加圧成型された正極層の上部に静置した。これにより、正極電極を形成した。
【００４４】
次いで、上述の負極合材を３．０ｍｇ秤量し、これを内径１０ｍｍのジルコニア管内に投入して金型で４．５ｔｏｎ／ｃｍ２の加圧成型を行った。次いで、１０ｍｍの円形に打ち抜いた厚さ１０μｍの銅箔を、加圧成型された負極層の上部に静置した。これにより、負極電極を形成した。
【００４５】
上記により作製した負極電極層、固体電解質層および正極電極層をこの順に積層し、正極電極側、負極電極側のそれぞれに端子を取り付けることで、固体電池を得た。
【００４６】
＜実施例２＞
負極電極層の形成時、成型圧力を６ｔｏｎ／ｃｍ２にした以外は実施例１と同様に作製し実施例２の固体電池を得た。
【００４７】
＜実施例３＞
負極電極層の形成時、成型圧力を８ｔｏｎ／ｃｍ２にした以外は実施例１と同様に作製し実施例３の固体電池を得た。
【００４８】
＜比較例１＞
硫化物固体電解質の粉末（Ｄ１０＝０．９μｍ、Ｄ５０＝２．０μｍ、Ｄ９０＝８．０μｍ）に、単体Ｓｉ（純Ｓｉ）の粉末を、ボールミルにより混合することで固体電池用負極材料を作製した。単体Ｓｉ（純Ｓｉ）は、粒径Ｄ５０が３．２μｍのものを用いた。固体電池用負極材料に、導電助材であるアセチレンブラックを添加しボールミル処理をさらに行った。硫化物固体電解質、Ｓｉ、アセチレンブラックの配合比率は５０質量％、４０質量％、１０質量％とした。混合条件としては、１００ｒｐｍで合計２時間の処理を行った。これにより、固体電池用負極合材を作製した。以降、実施例１と同様の作製手順で比較例１の固体電池を得た。
【００４９】
その後、得られた固体電池の初回充放電特性およびサイクル特性を測定した。また、固体電池用負極材料の表面および負極層の断面の様子を、ＳＥＭにより観察した。これらの結果を表１と図５、図６に示す。
【００５０】
ここで、表１は、実施例１〜３と比較例１に係る固体電池の初回充放電容量と１００サイクル後の容量維持率である。充放電試験は０．２ｍＡの電流値で、４．２Ｖ−２．７Ｖの充放電電圧で試験を行った。図５は、実施例１に係る固体電池用負極材料の表面のＳＥＭ像である。図６は、実施例１に係る固体電池における負極層の断面のＳＥＭ像である。
【００５１】
【表１】
2020198254.tif 000003
【００５２】
表１に示すように、実施例１〜３に係る固体電池は、抵抗が低いことから放電容量が大きく、かつ１００サイクルの充放電後において７３％を超える放電容量維持率を示し、単体Ｓｉ（純Ｓｉ）を負極活物質に用いた固体電池としては極めて高いサイクル特性を示すことが確認された。
【００５３】
また図５によれば、負極材料の固体電解質粒子の表面に単体Ｓｉ（純Ｓｉ）の粒子が被覆されていた。さらに、図６に示す負極材料の断面観察の結果、固体電解質粒子同士の間には単体Ｓｉ（純Ｓｉ）の粒子が無数に介在していた他、単体Ｓｉ（純Ｓｉ）の粒子の周囲には多数の空隙が存在していることも確認された。
【００５４】
以上、本発明について実施例を用いて詳細に説明した。負極活物質としてナノオーダーから数ミクロンサイズのＳｉ化合物や単体Ｓｉを用い、その周囲に空隙を確保することで、膨張収縮による固体電池の劣化を緩和し、単体Ｓｉ（純Ｓｉ）由来の大きな放電容量特性と、優れた耐久性を両立できた。また固体電解質粒子同士の間には単に単体Ｓｉ（純Ｓｉ）の粒子が無数に介在していればよいが、単体Ｓｉ（純Ｓｉ）の粒子が固体電解質粒子表面を被覆していることでさらに導電性が改善し、電池の性能向上につながることが確認された。
【符号の説明】
【００５５】
１    …固体電解質
２    …負極活物質
２１，２１ａ  …固体電池用負極材料
３    …正極材料
４    …導電助材
１０，１０ｂ  …固体電池
１１  …正極層
１２  …正極集電体
１３  …負極層
１４  …負極集電体
１５  …固体電解質層
【図１】
2020198254.tif 000004
【図２】
2020198254.tif 000005
【図３】
2020198254.tif 000006
【図４】
2020198254.tif 000007
【図５】
2020198254.tif 000008
【図６】
2020198254.tif 000009